(57)【特許請求の範囲】
【請求項１】
ポリイミド樹脂、ポリアミドイミド樹脂、ポリエステル樹脂、エポキシ樹脂、ポリカーボネート樹脂から選択される基材で形成される剛性層の外面に、難燃性のポリウレタン組成物からなる弾性層を備え、
上記弾性層は、
１分子中に水酸基を１個以上有するリン含有化合物と、
ポリオキシプロピレンを含むポリオールと芳香族ポリイソシアネートとの重付加反応により得られた末端イソシアネートポリウレタンプレポリマーと、
硬化剤となる芳香族ポリアミンを含む一方、ハロゲンを含まず、
全重量に対するリン含有率が０．５重量％以上２．５重量％以下、
全重量に対する上記芳香族ポリアミンの含有率が０．５重量％以上１０重量％以下
であることを特徴とする電子写真装置用の転写ベルト。
【請求項２】
上記弾性層に配合されるリン含有化合物は水酸基を２個有するものであり、さらに、該弾性層は、水酸基末端液状ゴムと芳香族ポリイソシアネートとの重付加反応により得られた末端イソシアネートポリウレタンプレポリマー、および摩擦係数低減剤としてフッ素樹脂パウダーを含んでいる請求項１に記載の電子写真装置用の転写ベルト。
【請求項３】
上記弾性層に含まれる前記リン含有化合物の水酸基価が５０〜１０００ＫＯＨｍｇ／ｇである請求項１または請求項２に記載の電子写真装置用の転写ベルト。
【請求項４】
上記弾性層の厚さは５０〜６００μｍ、上記剛性層はポリイミドからなると共に厚さは２０〜４００μｍであり、ＵＬ−９４（１９９６）ＶＴＭグレード評価でＶＴＭ−０、ＶＴＭ−１、ＶＴＭ−２の難燃性試験に適合する難燃性を有する請求項１乃至請求項３のいずれか１項に記載の電子写真装置用の転写ベルト。
【発明の詳細な説明】
【０００１】
【発明の属する技術分野】
本発明は、ポリウレタン組成物を用いた電子写真装置用の転写ベルトに関し、詳しくは、複写機、プリンタ等の電子写真装置に使用されるベルトの部材の弾性、及び難燃性を改良するものである。
【０００２】
【従来の技術】
近年、複写機、プリンタ、ファクシミリや静電記録装置等に使用されるベルト、ロール等の電子写真装置用部材は使用の際に熱を有するため、難燃性が要求されている。しかし、ロール、ベルト等の基材の特性を維持したままで難燃化することは難しい。このため、ポリウレタン組成物等からなるコーティング剤等により難燃性を付与することが一般的に行われている。
【０００３】
また、電子写真装置に用いられる帯電、転写、クリーニングのためのローラ、ベルト等の部材には、適正な弾性及び硬度が要求されるため、一般的にポリウレタン等が用いられている。このような電子写真装置用部材にも難燃性が要求されており、従来、カラー機用転写ベルトには、難燃性を有するポリイミド製等の弾性率の高いベルトが用いられており、さらに近年においては高画質化を目的として、高剛性のベルトに弾性層を備えたベルトが望まれている。
【０００４】
このように、電子写真装置用部材に難燃性を付与するものとして、例えば、特開２００１−７２７３３号では、ポリオール及びポリイソシアネートを主原料とし、難燃付与剤としてテトラブロモビスフェノール等を含有させてなるポリウレタン発泡組成物及び事務機器用ロールが提案されている。
また、特開平９−１７６２６８号では、難燃性付与剤として臭素化芳香族トリアジン化合物を含有し、平均分子量等を規定したポリオールとポリイソシアネートからなる難燃性ウレタンフォーム及び導電性ロールが提案されている。
【０００５】
さらに、従来、難燃性を付与するものとしては、ハロゲンポリマーによるもの、水酸化マグネシウム、水酸化アルミニウム等の無機充填剤の添加によるもの、リン化合物によるもの等が挙げられる。
【０００６】
【発明が解決しようとする課題】
しかしながら、特開２００１−７２７３３号のポリウレタン発泡組成物及び事務機器用ロール及び特開平９−１７６２６８号の難燃性ウレタンフォーム及び導電性ロールでは、組成物中にハロゲンを含有しているため、近年の環境問題から敬遠されている上に、難燃性の付与も不十分であるという問題がある。このように、従来は、充分な難燃性を有する電子写真装置部材の弾性層用の材料は得られていなかった。
【０００７】
さらに、上記のような従来の難燃性を付与する方法では以下の様な問題がある。即ち、ハロゲンは近年環境問題から敬遠されており、無機充填剤は大量に配合する必要があるため物性の維持が困難である。また、ポリウレタンの難燃化にはリン化合物として種々のリン酸エステルを配合する方法があるが、この方法ではブリードによる感光体汚染の問題を生じることがある。
【０００８】
本発明は上記した問題に鑑みてなされたものであり、環境問題の原因となり得る塩素等のハロゲンを含まず、ブリードを引き起こすこともない、難燃性を有するポリウレタン組成物からなると共に十分な弾性を有する電子写真装置用転写ベルトを提供することを課題としている。
【０００９】
【課題を解決するための手段】
上記課題を解決するため、本発明は、ポリイミド樹脂、ポリアミドイミド樹脂、ポリエステル樹脂、エポキシ樹脂、ポリカーボネート樹脂から選択される基材で形成される剛性層の外面に、難燃性のポリウレタン組成物からなる弾性層を備え、
上記弾性層は、
１分子中に水酸基を１個以上有するリン含有化合物と、
ポリオキシプロピレンを含むポリオールと芳香族ポリイソシアネートとの重付加反応により得られた末端イソシアネートポリウレタンプレポリマーと、
硬化剤となる芳香族ポリアミンを含む一方、ハロゲンを含まず、
全重量に対するリン含有率が０．５重量％以上２．５重量％以下、
全重量に対する上記芳香族ポリアミンの含有率が０．５重量％以上１０重量％以下
であることを特徴とする電子写真装置用の転写ベルトを提供している。
【００１０】
本発明の弾性層を構成するポリウレタン組成物は、１分子中に水酸基を１個以上有するリン含有化合物を主成分とする硬化剤により、末端イソシアネートポリウレタンプレポリマーを主成分とする主剤を硬化させ、十分な弾性を得ることができ、かつリンの含有量を規定している。このため、ブリードの原因となるリン酸エステルを用いることなく、リン化合物をポリウレタン中に固定することができ、難燃性を付与することができる。よって、ブリードを抑制しつつ、充分な難燃性も得ることができ、さらには、環境汚染の原因となる塩素等のハロゲンも含んでいないので、環境上にも優れたポリウレタン組成物からなる弾性層を有する転写ベルトを得ることができる。
【００１１】
上記ポリウレタン組成物の全重量に対するリン含有率は、０．５重量％以上２．５重量％以下、好ましくは０．７重量％以上２．０重量％以下の範囲であるのが良い。上記範囲としているのは、０．５重量％よりも少ないとポリウレタン組成物の難燃性が不十分であることに因る。一方、２．５重量％より大きいと硬化性が悪くなったり、硬化物の物性が低下することに因る。上記ポリウレタン組成物は必要に応じて溶剤で希釈することができるが、溶剤分を除いた部分の重量をポリウレタン組成物の重量としている。
【００１２】
上記リン含有化合物の配合量は、難燃性を付与するため、そのリン含有量により左右され、上記ポリウレタン組成物のリン含有率が上記適切な量となる様に配合することができる。また、硬化性の点からは、上記リン含有化合物は末端イソシアネートポリウレタンプレポリマーに対して、３重量％以上６０重量％以下、好ましくは１０重量％以上４０重量％以下の割合で配合するのが良い。上記範囲としているのは、３重量％より小さいとポリウレタン組成物の難燃性が不十分となりやすいためである。一方、６０重量％より大きいと硬化性が悪くなったり、硬化物の物性が低下しやすいためである。
【００１３】
本発明では、水酸基を１分子中に１個以上含有するリン含有化合物を用いている。このように、水酸基を有するリン含有化合物を用いて配合物中のイソシアネート基と反応させることでリンを固定することにより、感光体汚染を防止することができる。また、リン含有化合物の水酸基の数は２個が好ましい。好ましい理由は、ポリウレタン組成物の弾性等の物性を確保するためである。上記水酸基が２個を超えるとタック残りが発生したり硬くなりすぎたりする場合がある。なお、上記リン含有化合物としては、リン含有ポリオールが好ましい。
【００１４】
本発明に用いられる上記リン含有化合物の水酸基価は５０〜１０００ＫＯＨｍｇ／ｇの範囲、好ましくは１００〜５００ＫＯＨｍｇ／ｇの範囲であるのが良い。上記範囲としているのは、５０ＫＯＨｍｇ／ｇよりも小さいと耐摩耗性が悪くなりやすいことに因り、一方、１０００ＫＯＨｍｇよりも大きいともろくなりクラックが生じやすいことに因る。
【００１５】
上記リン含有化合物のリン含有率は５〜２０ｗｔ％の範囲、好ましくは８〜１５ｗｔ％の範囲であるのが良い。上記範囲としているのは、５ｗｔ％より小さいと十分な難燃性が得にくいことに因り、一方、２０ｗｔ％よりも大きいとポリウレタン組成物の物性の維持が困難になりやすいことに因る。
【００１６】
上記リン含有化合物として好適に用いられるリン含有ポリオールの１分子内の水酸基の数は１〜５個、好ましくは２〜４個からなるものが良い。上記範囲としているのは、１個よりも少ないと耐摩耗性が悪くなりやすい、一方、５個よりも多いと合成時にゲル化する問題が生じやすいことに因る。
【００１７】
上記末端イソシアネートポリウレタンプレポリマーは、ポリオールとジイソシアネートを重付加反応することにより得られ、特に、物性、反応性等の観点よりポリオキシプロピレン、もしくは水酸基末端液状ゴムを主成分とするポリオールと、芳香族ポリイソシアネートとの重付加反応により得られるものを用いている。また、数種の末端イソシアネートポリウレタンプレポリマーをブレンドすることもできる。なお、この重付加反応の際の、ポリオールとジイソシアネートの割合は、一般的なもので良い。
【００１８】
上記ポリオールとしては、ポリテトラメチレンエーテルグリコール、ポリオキシプロピレン、ポリオキシエチレン、ひまし油、ポリエステルポリオール、ポリカーボネートポリオール、シリコーン系ポリオール、水酸基末端液状ゴム、フッ素化ポリオール等が用いられる。中でも、ポリオキシプロピレン、水酸基末端液状ゴムを主成分とすることが、物性上好ましい。
なお、水酸基末端液状ゴムとしては、水酸基末端液状ポリブタジエン、水酸基末端液状ポリイソプレン、水酸基末端液状ＮＢＲ等が用いられ、中でも水酸基末端液状ポリブタジエンが好ましく用いられる。
【００１９】
上記ジイソシアネートとしては、２，４−トリレンジイソシアネート、２，６−トリレンジイソシアネート、４，４’−ジフェニルメタンジイソシアネート、ｍ−フェニレンジイソシアネート、キシリレンジイソシアネート、テトラメチレンジイソシアネート、へキサメチレンジイソシアネート、１，４−シクロへキシレンジイソシアネート、４，４’−ジシクロへキシルメタンジイソシアネート、３，３’−ジメチル−４，４’−ビフェニレンジイソシアネート、３，３’−ジメトキシ−４，４’−ビフェニレンジイソシアネート、３，３’−ジクロロ−４，４’−ビフェニレンジイソシアネート、１，５−ナフタレンジイソシアネート、１，５−テトラヒドロナフタレンジイソシアネート、イソホロンジイソシアネート等が挙げられ、中でも芳香族ポリイソシアネートが反応性等の観点より好ましい。
特に、物性、反応性及びコストの面から、トリレンジイソシアネート、４，４’−ジフェニルメタンジイソシアネートが好ましく用いられ、２，４−トリレンジイソシアネートがさらに好ましく用いられる。
【００２０】
本発明のポリウレタン組成物には、硬化剤として、芳香族ポリアミンを併用している。芳香族ポリアミンの配合量は、全重量に対して０．５重量％以上１０重量％以下としている。
【００２１】
上記芳香族ポリアミンとしては、３，３’−ジクロロ−４，４’−ジアミノジフェニルメタン、３，５−ジメチルチオ−２，４−トルエンジアミン、３，５−ジメチル−２，６−トルエンジアミン、Ｏ−クロロアニリンとホルムアルデヒドとの初期縮合物、４，４’−メチレンビス−Ｏ−クロロアニリン、メチレンジアニリンと塩化ナトリウムとの錯化合物等が挙げられ、安全性、硬化速度等の面から、３，５−ジメチルチオ−２，４−トルエンジアミンと３，５−ジメチル−２，６−トルエンジアミンとの混合物が好ましく用いられる。
【００２２】
上記ポリウレタン組成物に使用され得る添加剤としては、摩擦係数低減剤、レベリング剤、消泡剤、顔料等が挙げられ、必要に応じてこれらを１種または複数種を組み合わせて配合することができる。
また、難燃性を補助する添加剤として、水酸化マグネシウム、水酸化アルミニウム赤燐、ホウ酸亜鉛、メラミン化合物等を適宜添加可能である。
【００２３】
上記摩擦係数低減剤としては、フッ素樹脂パウダー等が好ましく用いられる。上記レベリング剤としては、アクリル系共重合体、シリコーン系化合物等が用いられる。
上記消泡剤としては、シリコーン化合物、アクリル／ビニルエーテル系共重合物、アクリル系共重合物、ビニル系共重合物等が用いられる。
上記顔料としては、必要に応じて各種の顔料を使用できるが、あらかじめトナー化した顔料を用いることが好ましい。
【００２４】
本発明のポリウレタン組成物を用いた弾性層を有する電子写真装置用の転写ベルトでは、適度な弾性を有し良好な画質を得ることができる上に、優れた難燃性も得ることができる。
【００２５】
上記弾性層のＪＩＳ６２５３のＡ型硬度計で測定した硬度は、４０以上８０以下、好ましくは５０以上７０以下であるのが良い。この理由は、４０未満であると、破断強度が低くなり、８０を越えると画質向上効果が小さくなるためである。
【００２６】
上記弾性層は、基材となるベルトにポリウレタン組成物をスプレー塗装、ディッピング、ロールコート、バーコート、ナイフコート等により塗付し加熱硬化させることで形成することができる。比較的厚く塗布することが必要である場合にはロールコータによる方法が好ましく用いられる。
【００２７】
上記弾性層の厚みは、５０μｍ以上６００μｍ以下、好ましくは１００μｍ以上４００μｍ以下であるのが良い。
上記範囲より薄い場合には、また表面の抵抗ムラが大きくなったり、ベルトの表面硬度が高くなり、転写ニップ幅等が小さくなるためである。また弾性層の厚みが上記範囲を越えると、厚みが大きくなりすぎ設計上の問題が生じたり、弾性層が基材から剥離を起こしてしまうことがあるためである。
【００２８】
本発明の電子写真装置用の転写ベルトは、基材となる剛性層と、該剛性層の外層に設けた弾性層と、必要に応じて該弾性層の外層に設けた表面コーティング層を備えている。
【００２９】
上記基材となる剛性層を形成する素材としては、ポリイミド樹脂、ポリアミドイミド樹脂、ポリエステル樹脂、エポキシ樹脂、ポリカーボネート樹脂、ポリウレタン樹脂等が挙げられ、これらの樹脂が遠心成形法，押し出し法等により、ベルト形状に成形される。
【００３０】
上記剛性層の厚みは２０μｍ以上４００μｍ以下とされるのが好ましい。その理由は、２０μｍ未満の場合にはベルトスピードの変動が大きくなり、良好な画像が得られなくなり、４００μｍより厚い場合には剛性が高すぎて剛性層に亀裂が発生してしまうことがあるためである。さらに好ましい厚みは５０μｍ以上３００μｍ以下である。
【００３１】
上記表面コーティング層の材料としては、摩擦抵抗を低減でき、表面粗さを低減することにより残留トナークリーニング性を向上することができる公知の材料が使用できる。特に限定されないが、ウレタン系塗料、アクリル系塗料、アミド系塗料、エポキシ系塗料、シリコーン系塗料等を用いることができ、特にウレタン系塗料、アクリル系塗料が好適に用いられる。また、必要に応じて、ポリテトラフルオロエチレン、テトラフルオロエチレンとパーフルオロアルキルビニルエーテルの共重合体等のフッ素系ルブリカントもしくはディスバージョンを配合することにより更なる摩擦抵抗の低減を図ることもできる。
【００３２】
上記表面コーティング層の厚みは１μｍ以上５０μｍ以下であるのが好ましく、厚みが１μｍ未満であると、使用中にコーティング層が摩滅してトナー粒子の離脱性が劣ってしまうことがある。逆に、厚みが５０μｍを超えると、コーティング層の形成に時間と手間とがかかってしまい、また、転写ベルトの材料コストが高くなってしまうことがある。さらに好ましい厚みは３μｍ以上３０μｍ以下である。
【００３３】
上記転写ベルトの製造方法としては、従来公知の方法が使用でき、下記の（１）〜（３）の方法等により製造できるが、コスト的に有利であることから下記（３）の方法が好ましい。
（１）表面コーティング層、弾性層、剛性層の順に遠心成形する方法。
（２）弾性層、剛性層の順に遠心成形し、脱型した後、表面コーティング層を塗布する方法。
（３）剛性層のみ遠心成形し、脱型した後、弾性層、表面コーティング層の順に塗布する方法。
【００３４】
なお、表面コーティング層の塗布方法としては、ロールコータ、バーコート、スプレーコート、静電塗装、デイップコートによる方法が挙げられる。比較的薄く均一に塗布する必要がある場合には、静電塗装が好ましく用いられる。
【００３５】
【発明の実施の形態】
以下、本発明の実施形態を図面を参照して説明する。
図１は、本発明の第１実施形態にかかる中間転写ベルト１が示された斜視図である。この中間転写ベルト１の全体形状は略円筒状（すなわち無端状）であるが、中間転写ベルト１は可撓性に富んでいて自重等で自在に変形し得るので、種々の形状となり得る。図１では、２つの軸間に張設された場合が想定された全体形状（すなわち、進行方向における断面が略長円形状）を示している。
【００３６】
図２は、図１中のＩＩ−ＩＩ線に沿った断面図である。この中間転写ベルト１は、剛性層３及び弾性層５及び表面コーティング層７を備えている。この中間転写ベルト１の外周面９は、液状トナーが付着する面である。また、内周面１１は、回転中に駆動軸、従動軸等と直接接触する面である。
【００３７】
上記剛性層３は、遠心成形法により成形したポリイミドベルトである。
また上記弾性層５は、水酸基を１個以上有するリン含有ポリオールで、末端イソシアネートポリウレタンプレポリマーを硬化させたポリウレタン組成物からなり、全重量に対するリン含有率が１．３８重量％である。また、上記末端イソシアネートポリウレタンプレポリマーは、ポリオキシプロピレンを主成分とするポリオールもしくは水酸基末端液状ポリブタジエンを主成分とするポリオールと、芳香族ポリイソシアネートとの重付加反応により得られるものを用いている。
【００３８】
図３は、図１及び図２の中間転写ベルト１が装着された画像形成装置が示された模式的正面図である。この画像形成装置は、駆動軸１３、第一従動軸１５、第二従動軸１７、感光ドラム１９、転写ロール２１、シリコーン系スポンジロール２３及びヒーター２５を備えている。そして、駆動軸１３、第一従動軸１５及び第二従動軸１７に、中間転写ベルト１が張設されている。中間転写ベルト１は、図中矢印Ａで示される方向に回転している。
【００３９】
この画像形成装置によって画像が形成される場合、まず現像ロール（図示されず）よって感光ドラム１９の上に液状トナーが供給され、トナー像が形成される。次に、感光ドラム１９と転写ロール２１との間を通過する中間転写ベルト１に、トナー像が転写される。次に、液状トナーがヒーター２５によって加熱される。この加熱によって液状トナーの揮発成分がある程度揮発し、また、トナー粒子のバインダー樹脂が溶融する。次に、中間転写ベルト１とスポンジロール２３との間に供給された被印刷体２７に、トナー像が転写される。このトナー像が定着されて、画像が形成される。この図では１つの感光ドラム１９が示されているが、カラー印刷の場合は、ブラック、マゼンダ、シアン及びイエローの４色のトナーのそれぞれに、感光ドラム１９が用意される。
【００４０】
上記実施形態では、本発明のポリウレタン組成物を弾性層として用いた中間転写ベルトの例を示しているが、上記ポリウレタン組成物は、その他、電子写真装置用の部材である各種ベルト、ローラ等の弾性層として好適に用いることができる。
【００４１】
以下、本発明のポリウレタン組成物を弾性層として用いた転写ベルトの実施例１〜５及び比較例１、２について詳述する。
【００４２】
（実施例及び比較例）
下記の表１に記載の実施例１乃至実施例５の各配合及び比較例１及び比較例２の各配合を使用した。先に硬化剤を配合混合した後、主剤と混合し、１０分間減圧下脱泡した。
別途遠心成形法により成形したポリイミドベルト上にナイフコーターを用いて前記の各配合物を塗布した（塗布厚みは２００μｍ）。そしてゲル化した後、８０℃で１時間加熱して硬化し、試料を得た。
【００４３】
【表１】
0004105419.tif 000002
【００４４】
表１中、ポリウレタンプレポリマー１は、ポリオキシプロピレンを主成分とするポリオールとトリレンジイソシアネートより得られた末端イソシアネートポリウレタンプレポリマー（ＮＣＯ含有量５．６％、住化バイエルウレタン（株）製）であり、ポリウレタンプレポリマー２は、水酸基末端液状ポリブタジエンとトリレンジイソシアネートより得られた末端イソシアネートポリウレタンプレポリマー（ＮＣＯ含有量９．０％、出光石油化学（株）製）、リン含有化合物として用いたリン含有ポリオールは、水酸基価１４０ＫＯＨ−ｍｇ／ｇ、リン分１１．１％のものとした。）
また、芳香族ポリアミンは３，５−ジメチルチオ−２，４一トルエンジアミンと３，５−ジメチル−２，６一トルエンジアミンとの混合物（商品名：エタキュアー３００）であり、消泡剤はアクリル／ビニルエーテル系共重合物（共栄社化学（株）製）である。
また、表１中、リン含有量とは、ポリウレタン組成物全重量に対するリンの含有率（重量％（ｗｔ％））である。
【００４５】
上記実施例及び比較例の各転写ベルトについて以下の試験及び評価を行った。その結果を上記表１の下欄に示す。
【００４６】
（難燃性試験、判定方法）
ＵＬ−９４（１９９６）ＶＴＭグレード評価を行った（プラスチック材料の燃焼性試験に準ずる）。薄膜サンプルを対象とした「薄手材料垂直燃焼試験：ＶＴＭ−０、ＶＴＭ−１、ＶＴＭ−２」の方法により試験を行った。
上記製法にて得られた実施例及び比較例のポリウレタン組成物をベルトに塗布し、８０℃で１時間加熱硬化させた試料について、炎の高さを２０ｍｍとしたバーナーで、バーナーの先端から１０ｍｍの高さに試料を３秒間保持した後、試料からバーナーを遠ざけた後の残炎時間等を測定した。
不適合のものを「×」、ＶＴＭ−２相当のものを「Ｏ」、ＶＴＭ−１もしくはＶＴＭ−０相当のものを「◎」として判定評価を行った。
【００４７】
（硬化性の評価）
指触評価を行い、タックが残らないものを「Ｏ」とし、タックが残るものを「×」とした。
【００４８】
表１に示される様に、実施例１乃至実施例５の転写ベルトは、水酸基を有するリン含有化合物と、末端イソシアネートポリウレタンプレポリマーとを含み、全重量に対するリン含有率が規定量であるため、難燃性に優れている上に、硬化性も良好であることが確認できた。実施例２〜５の転写ベルトは、リン含有率が特に好ましく、難燃性が非常に優れていた。
【００４９】
一方、比較例１の転写ベルトは、弾性層に用いたポリウレタン組成物のリン含有率が０．５重量％より少ないため、ＵＬ−９４（１９９６）ＶＴＭグレード評価による難燃性試験の結果が不適合であった。
また比較例２の転写ベルトは、弾性層に用いたポリウレタン組成物のリン含有率が２．５重量％より多いため、タックが残り、硬化性の結果が不適であった。
【００５０】
【発明の効果】
以上の説明より明らかなように、本発明によれば、水酸基を有するリン含有化合物を主成分とする硬化剤により、末端イソシアネートポリウレタンプレポリマーを主成分とする主剤を硬化させ、かつリンの含有量を規定している。このため、環境問題の原因となる塩素を含まず、ブリードを引き起こすこともない上に、適度な弾性を有し、弾性難燃性にも優れたポリウレタン組成物を得ることができる。
【００５１】
上記ポリウレタン組成物を弾性層とする本発明の電子写真装置用の転写ベルトでは、適度な弾性を有するため感光体を汚染せず高画質を得ることができる上に、優れた難燃性も得ることができる。
【図面の簡単な説明】
【図１】  本発明の一実施形態にかかる中間転写ベルトが示された斜視図である。
【図２】  図１中のＩＩ−ＩＩ線に沿った断面図である。
【図３】  図１の中間転写ベルトが装着された画像形成装置が示された模式的正面図である。
【符号の説明】
１    中間転写ベルト
３    剛性層
５    弾性層
７    表面コーティング層
９    外周面
１１    内周面
１３    駆動軸
１５    第一従動軸
１７    第二従動軸
１９    感光ドラム
２１    転写ローラ
２３    スポンジローラ
２５    ヒーター
２７    紙
【図１】
0004105419.tif 000003
【図２】
0004105419.tif 000004
【図３】
0004105419.tif 000005